(57)【要約】【課題】  発光効率の向上した発光粒子が求められていた。【解決手段】  そこで、本発明は、多層型発光粒子であって、第１色素を含有する第１層と第２色素を含有する第２層を有し、前記第１色素と前記第２色素とが、共鳴エネルギー移動を起す位置に配し、固体ＮＭＲ測定により求められるシリコン原子のＱ値とＴ値の比、Ｔ／Ｑが９以上である多層型発光粒子を提供するものである。【選択図】  図１
2010138351.tif 000002
【特許請求の範囲】
【請求項１】
多層型発光粒子であって、
第１色素を含有する第１層と第２色素を含有する第２層を有し、
前記第１色素と前記第２色素とが、共鳴エネルギー移動を起す位置に配し、
固体ＮＭＲ測定により求められるシリコン原子のＱ値とＴ値の比、Ｔ／Ｑが９以上であることを特徴とする多層型発光粒子。
【請求項２】
前記多層型発光粒子であって、
３層構造で構成され、前記多層型発光粒子が含有する色素のうち発光波長の一番小さい色素を最内層であるコアが含有することを特徴とする請求項１記載の多層型発光粒子。
【請求項３】
前記多層型発光粒子の大きさが、５ｎｍから２６ｎｍであることを特徴とする請求項１記載の多層型発光粒子。
【発明の詳細な説明】
【技術分野】
【０００１】
本発明は、医療用、生化学領域等の研究、または臨床用に、発光マーカーとして利用可能な発光粒子に関するものある。特に、複数の色素間でエネルギー移動を起こすことを可能にする発光粒子に関するものである。
【背景技術】
【０００２】
タンパク質は一部の有色タンパク質などの特殊な例を除くと、溶液中では透明であるため目視することはできない。また、多くの物質が混在している状態で特定のタンパク質のみを検出することも困難である。このため、タンパク質に特異的な光特性を持った色素分子を結合する放射性同位元素で標識する、あるいは他の酵素などを結合するといった解決手段が開発され、混合物中の目的タンパク質の検出、定量がなされている。これらの解決手段はタンパク質のみならず、ＤＮＡやＲＮＡ、糖類などが混在する溶液系や生体内部環境などにおける目的物質の同定、検出、定量を目的として多用されている。
【０００３】
これら標識された分子が特異的な分子構造を認識するような抗原や抗体タンパク質、糖類、受容体、リガンド、ヌクレオチドなどである場合、これらの物質は特定の分子構造を同定、検出、定量、可視化するためにも利用される。特に標識物質を分光学的に検出、定量する場合は、以前は放射性同位元素による標識が盛んに行われていたが、近年では有機蛍光色素が多用されている（蛍光色素標識法）。
【０００４】
しかしながら有機蛍光色素の励起極大波長と発光極大波長の差（ストークスシフト）は数十ｎｍで、励起、発光スペクトル間には大きな重なりがある。そのため、細胞や生体組織等のイメージングでは、励起光自身による散乱（散乱光）や自家蛍光等が問題となるため、光学フィルターや時間分解によって励起光と色素の発光を分離しているが、高い輝度・感度が得られなかった。また、有機蛍光色素分子は励起／発光波長が分子構造によってほぼ決定するため、有機色素ごとに適切な励起波長を適宜選定しなければならない。他にもこれら有機蛍光色素は溶媒等による環境の変化に非常に敏感で、溶媒の選択により輝度が著しく低下したり、蛍光灯などの一般的な可視光によって分解（光退色）されたりする課題もあった。
【０００５】
これらの課題を解決する最近の傾向として、微小な粒子を用いた標識法が注目されている。これは微小な粒子を用いることで、色素などの標識化合物を粒子に高濃度で蓄積させ高輝度発光を達成し、マトリックス中に分散させることで、環境安定性も向上させることが可能となるからである。また、ナノサイズの粒子による蛍光材料は、高感度、低コスト、自動化が容易等の標識材料として優れた特性を有しており、これらの粒子蛍光材料を標識材料として用いることにより生体内の特定部位、血漿中の物質等を高感度で高速に検出することが可能である。
【０００６】
非特許文献１および２には有機蛍光色素を内部に共有結合で固定化したナノサイズのシリカ粒子が提案されている。これらのシリカ粒子の製法として、次のようなものがある。まず、３−アミノプロピルトリエトキシシラン（ＡＰＴＳ）に直接フルオロセインイソチオシアネート（ＦＩＴＣ）やカルボキシフルオロセインサクシンイミジルエステル（ＦＡＭ）を結合させた反応物を得る。そして、アンモニアを含むエタノール溶液中でテトラエトキシシラン（ＴＥＯＳ）と反応させる方法が提案されている。
【０００７】
こうしたシリカ粒子は、内部にシリカ担体と共有結合した有機色素分子を含み、該有機色素分子がシリカで囲われた形態を備えている。その結果、外部因子による消光（例えば酸素や、生化学的高分子等による励起エネルギーの吸収）を抑制できるため、例えば高感度な検出試薬として期待されている。
【０００８】
また、非特許文献３には、３種類の色素を同時に添加し、ＴＥＯＳを加えることによって、各色素の間で蛍光共鳴エネルギー移動（ＦＲＥＴ）を起こし、一波長の励起光で、複数の波長の発光を得られるシリカ粒子が提案されている。
【０００９】
ＦＲＥＴ及び関連する共鳴エネルギー移動（ＲＥＴ）は、蛍光を発光することができるドナーから近接したアクセプターへの励起エネルギーの転移に基づいている。この手法によって、例えば、生物学的系における適当な蛍光ラベルによって約１〜１０ｎｍの範囲内の分子レベルの距離を測定したり、発光波長を制御したりすることが理論的には可能となる。アクセプターに移動されたエネルギーは、放射せずに内部変換によって軽減することができ、この場合には、ドナー蛍光のクエンチングのみを生じる。或いは、アクセプターは受容したエネルギーを蛍光の形態でも放射する。これらの現象は、充分に理解されており、ドナーとアクセプターとの間の双極子−双極子相互作用の場合には、Ｆｏｒｓｔｅｒの理論によって説明することができる。例えば、Ｊ．Ｒ．Ｌａｋｏｗｉｃｚ、Ｐｒｉｎｃｉｐｌｅｓ  Ｏｆ  Ｆｌｕｏｒｅｓｃｅｎｃｅ  Ｓｐｅｃｔｒｏｓｃｏｐｙ、Ｋｌｕｗｅｒ  Ａｃａｄｅｍｉｃ  Ｐｒｅｓｓ、Ｎｅｗ  Ｙｏｒｋ、１９９０、３６８頁にある。エネルギー移動は、ドナー蛍光の強度とその寿命を減少させ、同時に、アクセプター蛍光を開始させ、感作し、又は増強する。エネルギー転移の効率は、分子間分離の逆６乗に依存し、Ｒ０６／（Ｒ０６＋Ｒ６）に比例して低下する。Ｒ０、いわゆるＦｏｒｓｔｅｒ半径は、エネルギー移動の効率が５０％であるような、ドナーとアクセプターとの間の距離を特徴付ける。
【非特許文献１】Ｊ．Ｐｈｙｓ．Ｃｈｅｍ．Ｂ．，Ｖｏｌ．１０３，（１９９９）１４０８−１４１５．
【非特許文献２】Ｎａｎｏ  Ｌｅｔｔ．，Ｖｏｌ．５，（２００５）１１３−１１７．
【非特許文献３】Ｎａｎｏ  Ｌｅｔｔ．，Ｖｏｌ．６（２００６）８４−８８．
【発明の開示】
【発明が解決しようとする課題】
【００１０】
非特許文献３では、このようなＦＲＥＴによる一波長励起による多色発光シリカ粒子を達成したものであり、２５ｎｍの小さな粒子ができることが示唆されている。
【００１１】
しかし、開示されている多層構造シリカ粒子では、層間にスペーサー層が形成されているために、効率が低下していることが述べられている。
【００１２】
このように、種々の有機蛍光色素を固定化したシリカ粒子が報告されているが、上記のようなエネルギー移動の課題があるのが実情である。
【００１３】
本発明は、このような背景技術に鑑みてなされたものであり、エネルギー移動効率を向上させることにより、発光効率を向上させた多層型発光粒子を提供することを目的とする。
【課題を解決するための手段】
【００１４】
本発明は、複数の層から構成される多層型発光粒子であって、第１色素を含有する第１層と第２色素を含有する第２層を有し、前記第１色素と前記第２色素とが、共鳴エネルギー移動を起す位置に配し、固体ＮＭＲ測定により求められるシリコン原子のＱ値とＴ値の比、Ｔ／Ｑが９以上である多層型発光粒子である。
【発明の効果】
【００１５】
本発明の多層型発光粒子は、色素間の共鳴エネルギー移動が効率的に行われることにより、発光効率が向上している。
【発明を実施するための最良の形態】
【００１６】
以下、本発明を詳細に説明する。
【００１７】
（本発明の一実施形態）
図１は、本発明の多層型発光粒子の一実施形態の模式図である。図示したようにコア１１及びコア上に第１層１２があり、さらにその第１層１２上に第２層１３がある。コア１１と第１層１２と第２層１３は、それぞれ第１色素、第２色素、第３色素を含み、第１色素、第２色素、第３色素はそれぞれ異なる色素である。さらに、第１色素と第２色素の間又は第２色素と第３色素の間では、共鳴エネルギーの移動が起こるものであり、本発明の多層型発光素子では、共鳴エネルギー移動が起こる位置に配置されている。図１では３種類の色素を用いた３層構造を示しているが、本発明においては、色素は少なくとも２種類あればよい。
【００１８】
なお、コア１１と第１層の間又は第１層１２と第２層１３の間には、スペーサ−層がない。これは、固体ＮＭＲ測定により求められるシリコン原子のＱ値とＴ値の比、Ｔ／Ｑが９以上であることにより確認できる。Ｑ値が高くなると結合の種類からスペーサ−層が形成していることになるためである。
【００１９】
他の多層型発光粒子の形態としては、さらに複数の層を供える粒子もある。また、最後の層に色素を含有しない層で被覆しているものでもよい。この場合は、粒子を分散させる溶液に耐性が強い層を選択できる。
【００２０】
（色素）
色素は、多種の適切な蛍光色素が用いることができる。例えば、蛍光芳香族化合物、又は蛍光複素環式芳香族化合物などであり、例えばフルオレセイン系の色素分子、ローダミン系の色素分子、テキサスレッド系の色素分子、及びシアニン系の色素分子などのイオン性蛍光色素を使用することができる。これらイオン性蛍光色素として、例えばＩｎｖｉｔｒｏｇｅｎ社のＡｌｅｘａ系色素やＣｙ系等の市販のイオン性蛍光色素を使用することもできる。末端の活性基としては、サクシンイミジル基やマレイミド基が挙げられる。
【００２１】
（層形成材料）
層を形成する材料は、シリコンを含有するものであればよい。さらに、透過度が高ければなおよい。
【００２２】
具体的には、オルガノシラン化合物を用いて形成されたシリカで層を形成していることが好ましい。
【００２３】
（固体ＮＭＲ）
Ｓｉの固体ＮＭＲを測定することで、多層型発光粒子の結合状態を測定でき、粒子のＴ／Ｑ値を定量することが可能である。始めに固体２９Ｓｉ−ＮＭＲによって得られる情報について述べる。２９Ｓｉ−ＮＭＲではＳｉの結合する相手により化学シフトが異なるため、それぞれのピークの大きさを調べることで、固体中の結合様式が分かる。慣用的に４官能のＳｉをＱ、３官能はＴと表す。また、Ｏ原子を介していくつのＳｉと結合するかについて上付き数字で表す。構造式と対応する表記例を以下の式に示す。
【００２４】
【化１】
2010138351.tif 000003
【００２５】
上記式中、ＲはＳｉと直接結合する元素がＯでない置換基を表し、Ｘ１、Ｘ２、Ｘ３はＯと直接結合する元素がＳｉ原子でない置換基を表す。
【００２６】
粒子を評価する場合には、溶媒を２５℃で減圧して溶媒を蒸発させて粉体を得て、それを測定に用いた。測定したＮＭＲシグナルのピーク面積を用いて以下の値を算出決定する。
【００２７】
Ｔ／Ｑは以下の様に定義され、三官能のオルガノシラン化合物が化学結合している割合の目安となる。このＴ／Ｑが大きいほど表面の処理量が大きいことを示す。
Ｔ／Ｑ＝（Ｔ１＋Ｔ２＋Ｔ３）／（Ｑ１＋Ｑ２＋Ｑ３＋Ｑ４）
本発明においては、上記ＮＭＲシグナルより求めたＴ／Ｑの特性値は、９以上である。この特性値を示す粒子は、多層間にスペーサ−層ができず、エネルギー移動が効率的にできる。特に、９．７以上で１００以下であることが好ましい。
【００２８】
（光強度の測定）
本発明においては、色素が粒子マトリックス中に固定されているため、遊離の色素と比較して光退色しない。この光退色を測定するために、一定時間可視光を試料に照射し、その後蛍光強度を測定する。照射時間が０の時の蛍光強度を１００とした時の相対強度を算出することで、光退色を評価した。
【００２９】
多層型発光粒子は、共鳴エンルギー移動型の発光に特徴がある。このようなエネルギー移動は１組の分子だけで起こるのではなく、複数の分子の間を伝播するため、これらの分子間でのエネルギー移動の様子は、蛍光強度の時間減衰曲線のパラメータに現れてくる。例えば、蛍光強度Ｉ（ｔ）は、
Ｉ（ｔ）＝ｅｘｐ｛−ｔ／τ−γ（ｔ／τ）ｄ／６｝
と表され、ここで、ｔは時間、τは蛍光寿命、γはエネルギー移動の効率、ｄは次元を表す。
【００３０】
よって、微小な点における蛍光強度の時間減衰特性を求め、この特性を解析することにより、共鳴エネルギー移動型の発光かどうかを判断することが可能となる。
【００３１】
また合成した粒子は、走査型電子顕微鏡（ＳＥＭ）、透過型電子顕微鏡（ＴＥＭ）、蛍光分光法、蛍光相関分光法（ＦＣＳ）を行い、粒子径や発光特性を評価した。
【００３２】
（多層型発光素子の製造方法）
ここでは、多層型発光素子の製造方法について、オルガノシラン化合物を使って具体的に説明する。
【００３３】
オルガノシラン化合物は、一般的にＲ−Ｓｉ−Ｘ３の化学式で表される化合物で、分子中に２個以上の異なった官能基を持っている。上記Ｘはオルガノシラン化合物間で反応することができる部位である。例えば、Ｘがアルコキシ基である場合は、Ｓｏｌ−Ｇｅｌ  Ｓｃｉｅｎｃｅ誌１９８９年第６６２頁に記述されている。ここには、加水分解によって生成したシラノール基の水素が有機ケイ素基によって置換され、Ｓｉ−Ｏ−Ｓｉ−Ｒ結合を形成し、シリカのネットワークを形成する。
【００３４】
本発明におけるＸとしては、クロル基、アルコキシ基、アセトキシ基、イソプロペノキシ基、アミノ基等、限定なく利用できるが、アルコキシ基を用いることがより好ましい。また、オルガノシラン化合物間で反応し、シリカ構造を形成することができれば、Ｘが三官能基のものでなくても、二官能基や一官能基のオルガノシラン化合物を用いても良い。
【００３５】
一方上記Ｒは有機基であり、アミノ基やカルボキシル基、マレイミド基、サクシンイミジル基等が好ましく用いられるが、上記有機基に限定されるものではない。
【００３６】
シリカ粒子は、オルガノシラン化合物のみでシリカのマトリックスを形成している点に特徴がある。一般にシリカ粒子の製造は、金属アルコキシドの加水分解法、共沈法、無水塩加水分解法、噴霧乾燥法、プラズマ法、レーザー法等の方法が知られている。例えば、１００ｎｍ以下のナノサイズのシリカ粒子はシリカゾル、コロイダルシリカとして知られ、テトラアルコキシシランを加水分解し、縮重合することにより製造される。しかしながら、テトラアルコキシシランの替わりにオルガノシラン化合物を用いると、粒子の凝集等により粒子径が大きくなることが知られている。例えば、Ｌａｎｇｍｕｉｒ，Ｖｏｌ．２２，（２００６）４３５７−４３６２ではシリカの表面修飾としてよく用いられる３−アミノプロピルトリエトキシシランを使用している。この場合、シラノール基とアミノ基の間で水素結合を形成することにより凝集して、マイクロサイズの粒子を形成することが指摘されている。
【００３７】
以下、ゾル−ゲル法を用いた多層型発光素子の一例である多層化シリカ粒子の合成方法について説明するが、本発明はこれに限定されるものではない。
【００３８】
反応溶液は、反応性蛍光化合物とオルガノシラン化合物の反応生成物である蛍光シラン化合物と、そして加水分解反応触媒としてアミノ酸を含む水溶液である。
【００３９】
第一の工程として反応性蛍光化合物とオルガノシラン化合物とを反応させた溶液を調製する。このとき反応性蛍光化合物のスクシンイミジル基やマレイミド基等の活性基に応じて、３−アミノプロピルトリエトキシシランやメルカプトプロピルトリエトキシシラン等のオルガノシラン化合物が好ましく用いられる。また、これら以外のオルガノシラン化合物でも本発明には適用可能である。例えば、選択された蛍光化合物の活性基がサクシンイミジル基であれば、アミノ基を有したオルガノシラン化合物を有機溶媒に溶解させ、窒素雰囲気下において２４時間常温で反応させることにより、アミド結合（―ＮＨＣＯ−）を形成させる。
【００４０】
このとき使用する有機溶媒は、エタノールやジメチルホルムアミド、ジメチルスルホキシド、テトラヒドロフラン等一般的なものを使用することが可能である。
【００４１】
反応に使用する反応性蛍光化合物とオルガノシラン化合物の割合は特に制限されないが、オルガノシラン化合物／反応性蛍光化合物のモル比が１０〜１０００の範囲が好ましい。
【００４２】
第二の工程として、上記反応溶液をアミノ酸の水溶液に添加し、加水分解と縮重合を起こさせ、コアとなる粒子を合成する。
【００４３】
多層型シリカ粒子において、加水分解および縮重合反応速度と、粒子の分散性は、触媒として添加するアミノ酸の種類およびその添加量によって制御され、例えば、リシンを添加することによって、多層化したシリカ粒子が合成される。しかし、本発明に適用できるアミノ酸は上記リシンのような塩基性アミノ酸のみに限定されず、本発明にかかる多層化構造を達成できるものであれば特に制限はなく、グリシンのような酸性アミノ酸を用いても良く、その添加量は適宜最適化される。リシンを用いる粒形の揃ったシリカ粒子の作成方法に関しては、例えば、特開２００６−２４８８４５号公報に記載されている。
【００４４】
適宜調製されたアミノ酸水溶液は、蛍光シラン化合物と温度制御下で反応させることにより、多層型シリカ粒子のコアとなるナノサイズの粒子を形成する。合成させる際の温度は、３０℃から１００℃程度の温度領域において選択される。色素が分解されない高温で合成することで、より微小なシリカ粒子を合成することが可能となる。反応時間は数時間から数日程度で、反応温度や反応時間は適宜最適化される。
【００４５】
第三の工程は、コア粒子とは異なる色素を含んだ蛍光シラン化合物を調製し、徐々に滴下することでコア粒子表面において不均一核形成を起こさせ、コアとは異なる蛍光層を形成させる。
【００４６】
第一工程で用いた反応性蛍光化合物とは異なる、ＦＲＥＴが起こり得る反応性蛍光化合物を別途選択し、第一工程と同様に有機溶媒中でオルガノシラン化合物とを反応させ、第二の蛍光シラン化合物を得る。この溶液は、粒子径が２０ｎｍ以上増加しない（一層が１０ｎｍを超えない）ように、微小量ずつ添加する。マイクロシリンジ等を用いても良い。このときＴＥＯＳのような四官能アルコキシドを使用すると、オルガノシラン化合物との反応速度の違いのために、先にＴＥＯＳ層をシリカ粒子表面に形成する。つまり、蛍光層間にスペーサー層を形成してしまうため、ＦＲＥＴ効率が悪くなってしまうので、オルガノシラン化合物のみを使用することが好ましい。溶液を添加し、第二工程における反応条件で撹拌した後に、走査型電子顕微鏡（ＳＥＭ）や動的光散乱（ＤＬＳ）で粒子径を都度観察することにより、一層の厚さを制御する。第四工程以降も、前層とは異なる反応性蛍光色素を利用し、同様の工程を繰り返すことにより、蛍光色素のみが異なるシリカ層をコア粒子上に積層させる。このような多層化シリカにおいては、層間でエネルギー移動が起きている限りは、特に積層数は限定されない。
【００４７】
この様にして合成された蛍光シリカ粒子は、適切なＭＷＣＯを有した限外濾過フィルターを利用することで分離・濃縮させ、多層型蛍光シリカ粒子が得られる。
【００４８】
以下、実施例を用いて、本発明をさらに詳細に説明するが、本発明は実施例の内容に限定されるものではない。
【実施例１】
【００４９】
（多層型発光粒子の製造方法）
本実施例は、粒子内の第一層としてエネルギーのドナーとなるＦｌｕｏｒｏｓｃｅｉｎｉｓｏｔｈｉｏｃｙａｎａｔｅ（ＦＩＴＣ，励起波長４９６ｎｍ、発光波長５１６ｎｍ）の蛍光色素のコア粒子を合成した。そして、第二層として隣接する層にエネルギーのアクセプターとなる５−Ｃａｒｂｏｘｙｒｈｏｄａｍｉｎｅ  ６Ｇ，ｓｕｃｃｉｎｉｍｉｄｙｌ  ｅｓｔｅｒ（５ＣＲ−６Ｇ，励起波長５２５ｎｍ、発光波長５５５ｎｍ）を形成した。さらに、第三層に５−Ｃａｒｂｏｘｙｔｅｔｒａｍｅｔｈｙｌｒｈｏｄａｍｉｎｅ，ｓｕｃｃｉｎｉｍｙｌ  ｅｓｔｅｒ（５−ＴＡＭＲＡ，励起波長５５５ｎｍ、発光波長５８０ｎｍ）を含んだ蛍光色素層を形成した。最内層に発光波長の一番小さい蛍光色素を含む構成になっている。各蛍光色素層の厚さが１０ｎｍ以下でコア粒子上に形成させた多層型シリカ粒子の例である。この３種類の蛍光色素の励起波長と発光波長のスペクトルを図２に示す。破線が励起波長で、実線が発光波長を示している。各蛍光色素の励起、発光波長がオーバーラップしており、効率よいＦＲＥＴが期待できる。
【００５０】
まずイソチオシアネート化合物であるＦＩＴＣと、アミノ基を持つ３−ａｍｉｎｏｐｒｏｐｙｌｔｒｉｅｔｈｏｘｙｓｉｌａｎｅ（ＡＰＴＥＳ）をＮ，Ｎ−ｄｉｍｅｔｈｙｌｆｏｒｍａｍｉｄｅ（ＤＭＦ）溶媒中で反応させた。そして、チオウレア結合を介したＦＩＴＣ−ＡＰＴＥＳ複合体を形成させた。この時のＦＩＴＣ：ＡＰＴＥＳは１：３００となるように調製した。具体的には、窒素置換したグローブボックス内において、６７．４μＬのＤＭＦにＦＩＴＣを３７９μｇ溶解させ、ＡＰＴＥＳを６８μＬ添加し、窒素雰囲気下、室温で２４時間撹拌した。ＤＭＦに溶解直後のＦＩＴＣは黄色の蛍光色であるが、ＡＰＴＥＳを添加することで橙色を呈した。
【００５１】
一方、塩基性アミノ酸であるＬ−リジンを０．０４２７ｇ秤量し、純水５０ｍＬに添加し、６０℃で撹拌した。このＬ−リジン水溶液に、グローブボックスから取り出した反応後のＦＩＴＣ−ＡＰＴＥＳ混合溶液を添加し、さらに６０℃で４８時間撹拌した。この時の混合溶液の組成比（モル比）は、ＡＰＴＥＳ：ＦＩＴＣ：Ｌ−Ｌｙｓ：Ｈ２Ｏ：ＤＭＦ＝１：０．００３：１：９５００：３となるようにした。
【００５２】
合成したコア粒子の特性化はＳＥＭとＦＣＳを用いて行った。
【００５３】
図３にＳＥＭ像を示す。分散性の良い直径５ｎｍ程度のシリカ粒子が観察された。画像解析による粒径分布解析からも、分布がシャープであり、均一性の高い粒子であることが確認された。
【００５４】
図４に反応前の遊離ＦＩＴＣと、反応後のＦＩＴＣ含有コア粒子のＦＣＳ解析結果を示す。ＦＣＳ曲線のフィットは水溶液中での単分散を示すものである。また、ＦＣＳ曲線はさらに２つの独立パラメーターである拡散係数と濃度も提供する。拡散係数は流体半径に直接関連し、濃度は粒子輝度の定量を可能にする。拡散係数を用いることで、以下のストークス・アインシュタインの式より、流体半径を知ることができる。ｒは流体半径、ｋＢはボルツマン定数、Ｔは温度、ηは溶媒の粘度、Ｄは拡散係数である。
【００５５】
【数１】
2010138351.tif 000004
【００５６】
ＦＣＳの解析結果を表１に示す。各試料の拡散速度から拡散係数を算出し、それぞれの流体半径を上記式により決定した。遊離ＦＩＴＣの拡散時間は０．０４１７ｍｓとなり、流体半径は０．６５ｎｍ、ＦＩＴＣ含有コア粒子の拡散時間は０．３４９４ｍｓとなり、流体半径は５．４９ｎｍと算出したされた。
【００５７】
【表１】
2010138351.tif 000005
【００５８】
上記の特性化により、ＦＩＴＣコア粒子の合成が確認されたので、以下のプロセスにより、ＦＩＴＣコア粒子上に第二層として５ＣＲ−６Ｇ、第三層に５−ＴＡＭＲＡを含んだ蛍光色素層を各層の厚さが１０ｎｍ以下となるように形成させた。
【００５９】
まずコア粒子合成の時と同様に、スクシンイミド化合物である５ＣＲ−６Ｇと、アミノ基を持つＡＰＴＥＳを、ＤＭＦ溶媒中で反応させ、アミド結合を介した５ＣＲ−６Ｇ−ＡＰＴＥＳ複合体を形成させた。同様に第三層目となる５−ＴＡＭＲＡとＡＰＴＥＳの複合体も合成した。この時の５ＣＲ−６Ｇ：ＡＰＴＥＳ、および５−ＴＡＭＲＡ：ＡＰＴＥＳはそれぞれ１：３００となるように調製した。具体的には、窒素置換したグローブボックス内において、６７．４μＬのＤＭＦに５ＣＲ−６Ｇを５４１μｇ溶解させ、ＡＰＴＥＳを６８μＬ添加し、窒素雰囲気下、室温で２４時間撹拌した。５−ＴＡＭＲＡにおいても、別の容器を用いて５１３μｇ秤量し、２４時間撹拌した。
【００６０】
先に合成したコア粒子が分散しているＬ−リジン水溶液に、グローブボックスから取り出した反応後の５ＣＲ−６Ｇ−ＡＰＴＥＳ混合溶液を１０回に分けて１２時間おきに添加し、６０℃で撹拌した。５ＣＲ−６Ｇ−ＡＰＴＥＳの添加後は、５−ＴＡＭＲＡ−ＡＰＴＥＳについても、同様に添加した。
【００６１】
（多層型発光粒子のＳＥＭ観察）
図５にコア粒子、第一層コーティング、第二層コーティングのＳＥＭ像と粒径分布図を示す。コア粒子が９から１２ｎｍ、第一層が１２から１５ｎｍ、第二層が１５から１８ｎｍの粒径であることが分かる。この粒子の発光強度が強かったことから３ｎｍ以下の厚さがより効果的であると考察される。
【００６２】
また、図５の３層構造の場合に最小の粒子は、５ｎｍになっていることがわかる。よって、１層が１ｎｍである場合も実現可能であると推測される。この場合は、１０層構造であっても１０ｎｍの大きさで実現できる。
【００６３】
他方、図５の３層構造の場合での最大の粒子は、２６ｎｍになっていることがわかる。
【００６４】
（添加量と粒径の考察）
図６に添加したＡＰＴＥＳの量と、粒子径の関係を示す。粒子径はＳＥＭ観察の画像解析によって算出した。このように添加量と粒子の大きさは比例しており、また添加量を制御することにより１〜２ｎｍ程度の粒径制御も可能となる。また、粒径分布がシャープなまま粒子が成長していることからシリカ粒子は層構造になっていると推察した。
【００６５】
（固体ＮＭＲ測定）
合成したシリカ粒子の結合状態を調べるため、２９Ｓｉ核の固体ＮＭＲを測定した。上記で得られたシリカ粒子は水溶液中に単分散したものであるため、０℃で２４時間、凍結真空乾燥した粉末のシリカ粒子を使用して、目的のＮＭＲスペクトルを得た。ここで横軸の単位は、テトラメチルシラン（ＴＭＳ）の２９Ｓｉの共鳴周波数を基準にして、それからのずれをｐｐｍ単位で表したものである。−８０ｐｐｍ〜―１１０ｐｐｍ付近のＱ１〜Ｑ４に起因するピークはほとんど確認されなかったが、−６０ｐｐｍ〜―７０ｐｐｍにＴ３、Ｔ２に起因するピークが観察された。これらは相対値でＴ１：Ｔ２：Ｔ３：Ｑ１：Ｑ２：Ｑ３：Ｑ４＝１８：８：３：０：０：２：１となり、上記式によりＴ／Ｑを算出すると、Ｔ／Ｑ＝（１８＋８＋３）＋（０＋０＋２＋１）＝２９／３＝９．７となり、Ｔ／Ｑ値は９以上となる。
【００６６】
（多層型発光粒子の発光強度測定）
ＦＲＥＴによる発光波長の変化は、各蛍光色素から発光する蛍光スペクトルの強度を相対的に評価することによって測定した。具体的には、合成したシリカ粒子の分散水溶液にＦＩＴＣの励起波長である４９６ｎｍの光を照射し、ＦＩＴＣ、５ＣＲ−６Ｇ、５−ＴＡＭＲＡそれぞれの発光波長である５１６ｎｍ、５５０ｎｍ、５８０ｎｍの蛍光強度を測定した。ＦＲＥＴが全く起こらない場合、ＦＩＴＣの発光のみが観測されるが、ＦＲＥＴが起こると徐々にＦＩＴＣの発光強度が減少し、５ＣＲ−６Ｇや５−ＴＡＭＲＡの発光が観測される。その結果、ＦＩＴＣ：５ＣＲ−６Ｇ：５−ＴＡＭＲＡの発光強度比は１：２：１０となり、効率よいＦＲＥＴが起きていることが示唆された。
【００６７】
（多層型発光粒子の光退色測定）
また、合成した多層型シリカ粒子を用いて、光退色を測定した。各１ｍＬＬの試料に、５Ｗ、４８８ｎｍのアルゴンレーザーを適宜照射し、その後４９６ｎｍ励起による、５１６ｎｍと５８０ｎｍの発光強度を測定した。
【００６８】
多層型シリカ粒子によるＦＲＥＴ発光では、７０％以上の蛍光強度を維持していた。
【００６９】
（比較例１）
比較例として、０．０４２７ｇのＬ−リジンを５０ｍＬの純水に溶解し、本実施例１と同じ量のＦＩＴＣ、５ＣＲ−６Ｇ、５−ＴＡＭＲＡを添加した蛍光水溶液を作製した。この試料に対する４９６ｎｍ励起の蛍光スペクトルを測定したが、それぞれの蛍光強度比、ＦＩＴＣ：５ＣＲ−６Ｇ：５−ＴＡＭＲＡは１０：３：０となり、多層型発光粒子の蛍光強度比とは全く異なるものであった。このことから、多層型発光粒子内部においてＦＲＥＴによるエネルギー移動がおこり、４９６ｎｍ励起で５８０ｎｍの発光という、大きなストークスシフトが達成されたと推察される。
【００７０】
また、上述の遊離蛍光色素を用いて、光退色を測定した。各１ｍＬの試料に、５Ｗ、４８８ｎｍのアルゴンレーザーを適宜照射し、その後４９６ｎｍ励起による、５１６ｎｍと５８０ｎｍの発光強度を測定した。遊離した色素溶液は、照射後すぐに光退色してしまい、ほとんど蛍光強度が確認されなくなった。
【００７１】
これについても、蛍光寿命を測定することで解析した。この実施例においては、一般に市販されている蛍光寿命測定器を用いて、コントロールとなる遊離５−ＴＡＭＲＡと、Ｌ−リジン水溶液に分散させた多層型蛍光シリカ粒子について、５−ＴＡＭＲＡの発光波長である５８０ｎｍの蛍光寿命を測定した。遊離した５−ＴＡＭＲＡの平均蛍光寿命は水中での文献値とよく一致していた。その結果、遊離したＦＩＴＣよりも多層型蛍光シリカ粒子の発光寿命は遅くなっており、ＦＲＥＴによるエネルギー移動が起こっていることを示唆した。
【００７２】
（比較例２）
本比較例では、多層型シリカ粒子を合成する際に、各色素を含んだシリカ層間に厚さ数ｎｍの色素を含まないシリカ層をスペーサーとして加えた粒子を合成した。
【００７３】
イソチオシアネート化合物であるＦＩＴＣとＡＰＴＥＳをＤＭＦ溶媒中で反応させ、チオウレア結合を介したＦＩＴＣ−ＡＰＴＥＳ複合体を形成させた。この時のＦＩＴＣ：ＡＰＴＥＳは１：３００となるように調製した。具体的には、窒素置換したグローブボックス内において、６７．４μＬのＤＭＦにＦＩＴＣを３７９μｇ溶解させ、ＡＰＴＥＳを６８μＬ添加し、窒素雰囲気下、室温で２４時間撹拌した。ＤＭＦに溶解直後のＦＩＴＣは黄色の蛍光色であるが、ＡＰＴＥＳを添加することで橙色を呈した。
【００７４】
一方、塩基性アミノ酸であるＬ−リジンを０．００４２７ｇ秤量し、純水５０ｍＬに添加し、６０℃で撹拌した。このＬ−リジン水溶液に、グローブボックスから取り出した反応後のＦＩＴＣ−ＡＰＴＥＳ混合溶液を添加し、さらに６０℃で４８時間撹拌した。この時の混合溶液の組成比（モル比）は、ＡＰＴＥＳ：ＦＩＴＣ：Ｌ−Ｌｙｓ：Ｈ２Ｏ：ＤＭＦ＝１：０．００３：１：９５００：３となるようにした。
【００７５】
次にスペーサー層として、コア粒子にシリカ層を形成させた。具体的には、先に合成したコア粒子が分散しているＬ−リジン水溶液に、ＴＥＯＳ２００μＬをマイクロシリンジポンプを用いて２４時間で全量添加し、窒素雰囲気下で撹拌した。
【００７６】
次に５ＣＲ−６Ｇ−ＡＰＴＥＳ複合体を形成させ、同様に第三層目となる５−ＴＡＭＲＡとＡＰＴＥＳの複合体も合成した。この時の５ＣＲ−６Ｇ：ＡＰＴＥＳ、および５−ＴＡＭＲＡ：ＡＰＴＥＳはそれぞれ１：３００となるように調製した。具体的には、窒素置換したグローブボックス内において、６７．４μＬのＤＭＦに５ＣＲ−６Ｇを５４１μｇ溶解させ、ＡＰＴＥＳを６８μＬ添加し、窒素雰囲気下、室温で２４時間撹拌した。５−ＴＡＭＲＡにおいても、別の容器を用いて５１３μｇ秤量し、２４時間撹拌した。
【００７７】
シリカ層を被覆したコア粒子が分散しているＬ−リジン水溶液に、グローブボックスから取り出した反応後の５ＣＲ−６Ｇ−ＡＰＴＥＳ混合溶液を１０回に分けて１２時間おきに添加し、６０℃で撹拌した。５ＣＲ−６Ｇ−ＡＰＴＥＳの添加後は、同様にシリカ層、５−ＴＡＭＲＡ−ＡＰＴＥＳについても添加した。
【００７８】
各試料をＳＥＭ観察した結果、コア粒子のみ、シリカ層被覆、５ＣＲ−６Ｇ層追加、シリカ層被覆、５−ＴＡＭＲＡ層追加した試料の平均粒子径がそれぞれ、１３ｎｍ、２０ｎｍ、２２ｎｍ、２６ｎｍ、２８ｎｍと算出された。
【００７９】
０℃で２４時間、凍結真空乾燥した粉末のシリカ粒子を２９Ｓｉ核の固体ＮＭＲを測定した。−８０ｐｐｍ〜―１１０ｐｐｍ付近のＱ１〜Ｑ４に起因するピークが観測され、シリカスペーサー層の形成が示唆された。また、−６０ｐｐｍ〜―７０ｐｐｍにＴ３、Ｔ２に起因するピークも観察された。これらは相対値でＴ１：Ｔ２：Ｔ３：Ｑ１：Ｑ２：Ｑ３：Ｑ４＝１５：８：２：０：１：５：９となり、Ｔ／Ｑ＝１．７となり、シリカ層の形成が観察された。
【００８０】
次に実施例１と同様に、４９６ｎｍの光を照射し、ＦＩＴＣ、５ＣＲ−６Ｇ、５−ＴＡＭＲＡそれぞれの発光波長である５１６ｎｍ、５５０ｎｍ、５８０ｎｍの蛍光強度を測定した。その結果、ＦＩＴＣ：５ＣＲ−６Ｇ：５−ＴＡＭＲＡの発光強度比は１：１．２：１．８となった。ＦＲＥＴが起こっていることは示唆されたが、実施例１のような強度比にはなっておらず、シリカ層によるスペーサーの形成により各色素間のＦＲＥＴ効率が落ちたと推察される。
【図面の簡単な説明】
【００８１】
【図１】本発明の一実施形態である多層型発光粒子を説明するための模式図である。
【図２】本発明に利用された色素の蛍光スペクトル図である。
【図３】本発明の一実施形態である多層型発光粒子のコアのみの観察した走査型電子顕微鏡のイメージである。
【図４】本発明の一実施形態である多層型発光粒子におけるＦＩＴＣ蛍光色素を含有したコア粒子と、遊離したＦＩＴＣ蛍光色素のＦＣＳ曲線である。
【図５】本発明の一実施形態である多層型発光粒子のそれぞれの層の厚さを示した図である。
【図６】本発明の一実施形態である多層型発光粒子の合成における、ＡＰＴＥＳの添加量と粒子径の関係図である。
【符号の説明】
【００８２】
１１  エネルギー移動のドナーとなるコア粒子
１２  エネルギー移動のアクセプターとなる色素を含んだ第１層目のシリカ層
１３  エネルギー移動のアクセプターとなる色素を含んだ第２層目のシリカ層
【図１】
2010138351.tif 000006
【図２】
2010138351.tif 000007
【図３】
2010138351.tif 000008
【図４】
2010138351.tif 000009
【図５】
2010138351.tif 000010
【図６】
2010138351.tif 000011